(57)【要約】【課題】高温環境下で使用することができるバスバー及び積層バスバーを提供する。【解決手段】導体と、該導体の表面を覆う絶縁体とを有するバスバーにおいて、前記絶縁体は、樹脂フィルムと、該樹脂フィルムの少なくとも片面に設けられた接着剤層とを備える接着フィルムであり、該接着フィルムは前記接着剤層を介して前記導体に接着されており、前記接着剤層は、溶媒に可溶で分子中に複数のカルボキシル基を有し、ガラス転移温度が１００以下かつ酸価が５ＫＯＨｍｇ／ｇ以上である非晶性樹脂１００質量部に対して、分子中に２個よりも多いエポキシ基を有し、エポキシ当量が３００ｇ／ｅｑ以下であるエポキシ樹脂を２質量部以上含む樹脂組成物からなるバスバー。【選択図】図５
2019087471.tif 000002
【特許請求の範囲】
【請求項１】
導体と、該導体の表面を覆う絶縁体とを有するバスバーにおいて、前記絶縁体は、樹脂フィルムと、該樹脂フィルムの少なくとも片面に設けられた接着剤層とを備える接着フィルムであり、該接着フィルムは前記接着剤層を介して前記導体に接着されており、前記接着剤層は、溶媒に可溶で分子中に複数のカルボキシル基を有し、ガラス転移温度が１００℃以下かつ酸価が５ＫＯＨｍｇ／ｇ以上である非晶性樹脂１００質量部に対して、分子中に２個よりも多いエポキシ基を有し、エポキシ当量が３００ｇ／ｅｑ以下であるエポキシ樹脂を２質量部以上含む樹脂組成物からなるバスバー。
【請求項２】
前記樹脂組成物は、前記非晶性樹脂１００質量部に対して、ＢＥＴ法による比表面積（ｍ2／ｇ）が９０以上であるフィラー（Ａ）を０．３質量部以上１０質量部以下含む請求項１に記載のバスバー。
【請求項３】
前記樹脂組成物は、前記非晶性樹脂１００質量部に対して、レーザー回折法による平均粒径（メジアン径）が１μｍ以上１０μｍ以下であるフィラー（Ｂ）を５質量部以上１５０質量部以下含む請求項１又は請求項２に記載のバスバー。
【請求項４】
前記非晶性樹脂は、ポリエステル樹脂及びポリエステルウレタン樹脂から選ばれる１種以上である請求項１〜３のいずれかに記載のバスバー。
【請求項５】
前記樹脂フィルムは、ポリイミドフィルムである請求項１〜４のいずれかに記載のバスバー。
【請求項６】
前記樹脂組成物は、更に難燃剤を含み、前記難燃剤の比重は１．５以下である請求項１〜５のいずれかに記載のバスバー。
【請求項７】
前前記非晶性樹脂及び前記エポキシ樹脂は透明な材料からなり、前記難燃剤は、ジエチルホスフィン酸アルミニウムからなるバスバー。
【請求項８】
導体と、該導体の表面を覆う絶縁体とを有するバスバーにおいて、前記絶縁体は、樹脂フィルムと、該樹脂フィルムの少なくとも片面に設けられた接着剤層とを備える接着フィルムであり、該接着フィルムの前記接着剤層が前記導体に接着されており、前記接着剤層は、非晶性樹脂が有するカルボキシル基とエポキシ樹脂が有するエポキシ基との反応からなる架橋構造を有し、ＪＩＳ  Ｋ７１９６によって得られるＴＭＡ曲線（ただし、検出棒の先端の圧子の直径が０．５ｍｍ、荷重が０．５Ｎ、昇温速度が５℃／分）において、２００℃のときに前記接着剤層の厚さに対して前記検出棒が侵入する割合が５０％以内であるバスバー。
【請求項９】
前記接着剤層は、溶媒に可溶で分子中に複数のカルボキシル基を有し、ガラス転移温度が１００℃以下かつ酸価が５ＫＯＨｍｇ／ｇ以上である非晶性樹脂１００質量部に対して、分子中に２個よりも多いエポキシ基を有し、エポキシ当量が３００ｇ／ｅｑ以下であるエポキシ樹脂を２質量部以上含む樹脂組成物からなる請求項８に記載のバスバー。
【請求項１０】
導体が複数枚積層されると共にその積層された導体間に絶縁体が設けられた積層バスバーにおいて、前記絶縁体は、樹脂フィルムと、該樹脂フィルムの両面に設けられた接着剤層とを備える接着フィルムであり、該接着フィルムは前記接着剤層を介して前記導体に接着されており、前記接着剤層は、溶媒に可溶で分子中に複数のカルボキシル基を有し、ガラス転移温度が１００℃以下かつ酸価が５ＫＯＨｍｇ／ｇ以上である非晶性樹脂１００質量部に対して、分子中に２個よりも多いエポキシ基を有し、エポキシ当量が３００ｇ／ｅｑ以下であるエポキシ樹脂を２質量部以上含む樹脂組成物からなる積層バスバー。
【発明の詳細な説明】
【技術分野】
【０００１】
本発明は、バスバー及び積層バスバーに関するものである。
【背景技術】
【０００２】
配線作業の省力化の観点から、電気機器の電源回路等にバスバーが使用されることがあり、このようなバスバーとしては、金属板等の板状の導体に絶縁シート等の絶縁体で覆ったバスバーや、上記導体を複数枚積層すると共にその導体間を絶縁体で絶縁した積層バスバーが知られている（例えば特許文献１及び特許文献２参照）。
【先行技術文献】
【特許文献】
【０００３】
【特許文献１】特開２０１５−０１８７９８号公報
【特許文献２】特開２０１７−１４２９８３号公報
【発明の概要】
【発明が解決しようとする課題】
【０００４】
インバーターの制御回路においても、インダクタンス低減のためにバスバーが用いられているが、近年、インバーターのエネルギー変換効率向上のため、次世代パワー素子としてＳｉＣデバイスが急速に普及し始めている。
【０００５】
ＳｉＣデバイスのメリットは、電力消費の半減と機器の小型化に寄与することであるが、例えば２００℃以上の高温で動作させることを前提としているため、周辺部材の耐熱化対策が必要である。
【０００６】
この耐熱化対策はバスバーも例外ではなく、高温で動作するＳｉＣデバイスからの熱が接続端子を経由してバスバーに伝導してくるため、バスバーの導体を覆う絶縁体（例えば、絶縁性の接着フィルム等）には耐熱性（例えば１５０℃程度）が要求される。
【０００７】
従って、本発明の目的は、高温環境下での使用に耐えるバスバー及び積層バスバーを提供することにある。
【課題を解決するための手段】
【０００８】
本発明は、上記目的を達成するために、下記バスバー及び積層バスバーを提供する。
【０００９】
［１］導体と、該導体の表面を覆う絶縁体とを有するバスバーにおいて、前記絶縁体は、樹脂フィルムと、該樹脂フィルムの少なくとも片面に設けられた接着剤層とを備える接着フィルムであり、該接着フィルムは前記接着剤層を介して前記導体に接着されており、前記接着剤層は、溶媒に可溶で分子中に複数のカルボキシル基を有し、ガラス転移温度が１００℃以下かつ酸価が５ＫＯＨｍｇ／ｇ以上である非晶性樹脂１００質量部に対して、分子中に２個よりも多いエポキシ基を有し、エポキシ当量が３００ｇ／ｅｑ以下であるエポキシ樹脂を２質量部以上含む樹脂組成物からなるバスバー。
【００１０】
［２］前記樹脂組成物は、前記非晶性樹脂１００質量部に対して、ＢＥＴ法による比表面積（ｍ2／ｇ）が９０以上であるフィラー（Ａ）を０．３質量部以上１０質量部以下含む前記［１］に記載のバスバー。
【００１１】
［３］前記樹脂組成物は、前記非晶性樹脂１００質量部に対して、レーザー回折法による平均粒径（メジアン径）が１μｍ以上１０μｍ以下であるフィラー（Ｂ）を５質量部以上１５０質量部以下含む前記［１］又は前記［２］に記載のバスバー。
【００１２】
［４］前記非晶性樹脂は、ポリエステル樹脂及びポリエステルウレタン樹脂から選ばれる１種以上である前記［１］〜［３］のいずれか１つに記載のバスバー。
【００１３】
［５］前記樹脂フィルムは、ポリイミドフィルムである前記［１］〜［４］のいずれか１つに記載のバスバー。
【００１４】
［６］前記［１］〜［５］のいずれか１つに記載の接着フィルムにおいて、前記樹脂組成物は、更に難燃剤を含み、前記難燃剤の比重は１．５以下であるバスバー。
【００１５】
［７］前記［６］に記載の接着フィルムにおいて、前記非晶性樹脂及び前記エポキシ樹脂は透明な材料からなり、前記難燃剤は、ジエチルホスフィン酸アルミニウムからなるバスバー。
【００１６】
［８］導体と、該導体の表面を覆う絶縁体とを有するバスバーにおいて、前記絶縁体は、樹脂フィルムと、該樹脂フィルムの少なくとも片面に設けられた接着剤層とを備える接着フィルムであり、該接着フィルムは前記接着剤層を介して前記導体に接着されており、前記接着剤層は、非晶性樹脂が有するカルボキシル基とエポキシ樹脂が有するエポキシ基との反応からなる架橋構造を有し、ＪＩＳ  Ｋ７１９６によって得られるＴＭＡ曲線（ただし、検出棒の先端の圧子の直径が０．５ｍｍ、荷重が０．５Ｎ、昇温速度が５℃／分）において、２００℃のときに前記接着剤層の厚さに対して前記検出棒が侵入する割合が５０％以内であるバスバー。
【００１７】
［９］前記接着剤層は、溶媒に可溶で分子中に複数のカルボキシル基を有し、ガラス転移温度が１００℃以下かつ酸価が５ＫＯＨｍｇ／ｇ以上である非晶性樹脂１００質量部に対して、分子中に２個よりも多いエポキシ基を有し、エポキシ当量が３００ｇ／ｅｑ以下であるエポキシ樹脂を２質量部以上含む樹脂組成物からなる前記［８］に記載のバスバー。
【００１８】
［１０］導体が複数枚積層されると共にその積層された導体間に絶縁体が設けられた積層バスバーにおいて、前記絶縁体は、樹脂フィルムと、該樹脂フィルムの両面に設けられた接着剤層とを備える接着フィルムであり、該接着フィルムは前記接着剤層を介して前記導体に接着されており、前記接着剤層は、溶媒に可溶で分子中に複数のカルボキシル基を有し、ガラス転移温度が１００℃以下かつ酸価が５ＫＯＨｍｇ／ｇ以上である非晶性樹脂１００質量部に対して、分子中に２個よりも多いエポキシ基を有し、エポキシ当量が３００ｇ／ｅｑ以下であるエポキシ樹脂を２質量部以上含む樹脂組成物からなる積層バスバー。
【００１９】
接着剤層付の接着フィルムが導体上または積層された導体間に設けられたバスバーまたは積層バスバーを１５０℃以上のような高温環境下で使用する場合、例えば特開２０１４−７４１７２号公報に記載されるような結晶性のポリエステル樹脂を接着剤に用いると、接着剤の持つ融点やガラス転移温度といった軟化温度を超えてしまい、極端に流動性が高くなるため、高温環境下で使用するには不向きである。
【００２０】
また、結晶の融点やガラス転移温度が使用環境下よりも極端に高い樹脂を選択すると、加工性が損なわれ、生産性が低くなることが懸念されるため、結晶の融点やガラス転移温度が高い樹脂を選択することにより耐熱性を付与する方法は好ましくない。
【００２１】
本発明では、そのような高温環境下（例えば１５０℃程度の環境下）で使用するに当たり、接着剤層を架橋することに着目し、そして、この接着剤層を熱機械分析（ＴＭＡ）による軟化温度試験で評価すると、軟化温度を超えた後でも、ＴＭＡ装置の検出棒（プローブ）が接着剤層を貫通しないことを見出した。なお、本発明において、接着フィルムの接着剤層の高温環境下における流動し難さを評価する方法としては、熱機械分析（ＴＭＡ）による軟化温度試験方法を採用すると簡便に評価することが出来る。また、接着フィルムの軟化温度を測る手法としては、日本工業規格に規定のJIS K7196「熱可塑性プラスチックフィルム及びシートの熱機械分析による軟化温度試験方法」がある。
【発明の効果】
【００２２】
本発明によれば、高温環境下での使用に耐えるバスバー及び積層バスバーを提供することができる。
【図面の簡単な説明】
【００２３】
【図１】本発明の実施の形態で用いられる片面接着フィルムの一例を示す断面図である。
【図２】本発明の実施の形態で用いられる両面接着フィルムの一例を示す断面図である。
【図３】接着剤層の厚さが３０μｍで架橋していない接着フィルムのＴＭＡ曲線を示す図である。
【図４】接着剤層の厚さが３０μｍで架橋した接着フィルムのＴＭＡ曲線を示す図である。
【図５】図５は、本発明の実施の形態に係るバスバーの一例を示す断面図である。
【図６】図６は、本発明の実施の形態に係る積層バスバーの一例を示す断面図である。
【発明を実施するための形態】
【００２４】
〔接着フィルム〕
図１及び図２は、本発明の実施の形態に用いられる接着フィルムの一例を示す断面図である。以下、図面を参照して説明する。
【００２５】
図１に示される本発明の実施の形態に用いられる接着フィルム１０は、樹脂フィルム１と、樹脂フィルム１の片面に設けられた接着剤層２とを備えている。また、図２に示される本発明の実施の形態に用いられる接着フィルム２０は、樹脂フィルム１と、樹脂フィルム１の両面に設けられた接着剤層２、２とを備えている。
【００２６】
接着剤層２は、溶媒に可溶で分子中に複数のカルボキシル基を有し、ガラス転移温度が１００℃以下かつ酸価が５ＫＯＨｍｇ／ｇ以上である非晶性樹脂１００質量部に対して、分子中に２個よりも多いエポキシ基を有し、エポキシ当量が３００ｇ／ｅｑ以下であるエポキシ樹脂を２質量部以上３０質量部以下含む樹脂組成物からなる。
【００２７】
特に、非晶性樹脂の酸価が５ＫＯＨｍｇ／ｇ以上で、かつ、エポキシ樹脂が分子中に２個よりも多いエポキシ基を有し、エポキシ当量が３００ｇ／ｅｑ以下であることにより、例えば、インバーターの制御回路や自動車のエンジンルームなどで使用される場合に、１５０℃程度の高温環境下にバスバーが曝されても流動しにくい接着剤層２を得ることができる。
【００２８】
（樹脂フィルム１）
接着フィルム１０の基材となる樹脂フィルム１としては、種々のフィルムを使用可能であるが、耐熱性と難燃性に優れたポリイミドフィルムが特に好ましい。
【００２９】
ポリイミドフィルムとして、東レ・デュポン製の商品名：カプトン（登録商標）、宇部興産製の商品名：ユーピレックス（登録商標）、カネカ製の商品名：アピカル（登録商標）を挙げることが出来る。これらの中で、強度と伸びのバランスが取れたカプトン（登録商標）が好ましい。
【００３０】
使用環境が、連続で１５０℃を超えるような環境では、ポリイミドフィルムなどの高温環境下での耐久性の高い樹脂フィルムを用いることが必要であるが、ここまでの耐熱性が不要の場合には、コストを抑えるため、高価なポリイミド以外の樹脂フィルム、例えば、ポリエチレンテレフタレート（ＰＥＴ）フィルム、ポリエチレンナフタレート（ＰＥＮ）フィルム、ポリフェニレンサルファイド（ＰＰＳ）フィルムを適用することが出来る。
【００３１】
樹脂フィルム１の厚さは、９μｍ〜１００μｍが好ましく、１２μｍ〜５０μｍがより好ましい。９μｍ以下であると強度と耐圧が不十分であり、１００μｍ以上であると柔軟性が失われかつ価格が高くなる。
【００３２】
（接着剤層２）
（１）非晶性樹脂
接着剤層２の形成に使用される樹脂組成物は、溶媒に可溶で分子中に複数のカルボキシル基を有し、ガラス転移温度が１００℃以下かつ酸価が５ＫＯＨｍｇ／ｇ以上である非晶性樹脂をベース樹脂として含む。
【００３３】
樹脂フィルム１上への接着剤層２の形成は、高速で連続的な作業が可能なウェットコーティングによって行われるため、ベース樹脂は、溶媒に可溶である必要がある。
【００３４】
溶媒としては、メチルエチルケトンやトルエンなどの沸点が７５〜１２０℃の汎用溶媒が特に好ましい。沸点が７５℃以上の溶媒を使用すると、室温でも気化する量が適量であり、作業環境を悪化させることがなく、また、沸点が１２０℃以下の溶媒を使用すると、乾燥温度も高くなりすぎず、乾燥中に加水分解が進んだり、乾燥後に接着フィルムがカールしたりする懸念がない。
【００３５】
非晶性樹脂は、分子中に複数のカルボキシル基を有する。複数のカルボキシル基は、後述するエポキシ樹脂のエポキシ基と架橋構造を形成する。カルボキシル基の数は、非晶性樹脂１分子中に３個以上であることが好ましい。
【００３６】
また、ラミネート加工により成形する場合、その加工温度は、ベース樹脂のガラス転移温度よりも高い温度で行われる。そのため、ガラス転移温度が１００℃を超えてくると、ラミネートロールの材質によっては長期寿命性が損なわれる可能性があり、非晶性樹脂は、ガラス転移温度が１００℃以下の樹脂を用いることが好ましい。
【００３７】
また、非晶性樹脂は、分子量が１０，０００以上であることが好ましい。分子量がこの範囲であることにより、接着剤層の形状をより一層保持しやすくすることができる。
【００３８】
更に、非晶性樹脂として、酸価が５ＫＯＨｍｇ／ｇ以上である樹脂を用い、より好ましくは、酸価が１０ＫＯＨｍｇ／ｇ以上である樹脂を用いるのが良い。
【００３９】
上記条件を満たす非晶性樹脂としては、例えば、ポリエステル樹脂やポリウレタン樹脂が挙げられ、好適なものとして、飽和ポリエステル樹脂やポリエステルウレタン樹脂を挙げることが出来る。これらは単独で使用しても併用しても良い。
【００４０】
飽和ポリエステル樹脂の例としては、東洋紡製のバイロン（登録商標）シリーズ、ユニチカ製のエリーテル（登録商標）シリーズ、日本合成化学工業製のポリエスター（登録商標）、日立化成製のエスペル（登録商標）９９４０系を挙げることが出来る。
【００４１】
ポリエステルウレタン樹脂の例としては、東洋紡製のバイロン（登録商標）ＵＲシリーズを挙げることが出来る。
【００４２】
（２）エポキシ樹脂
接着剤層２の形成に使用される樹脂組成物は、分子中に２個よりも多いエポキシ基を有し、エポキシ当量が３００ｇ／ｅｑ以下であるエポキシ樹脂を、上記非晶性樹脂１００質量部に対して２質量部以上の配合割合で含む。２質量部よりも少ないと、架橋度が不足する。非晶性樹脂の酸当量とエポキシ樹脂のエポキシ当量にもよるが、３０質量部よりも多いと、過剰添加分は硬化に寄与せず意味がないため、上記エポキシ樹脂を上記非晶性樹脂１００質量部に対して２質量部以上３０質量部以下、より好ましくは３質量部以上３０質量部以下含むことが好ましい。
【００４３】
分子中に２個よりも多いエポキシ基を含むエポキシ樹脂の形態としては、三官能型、フェノールノボラック型、オルソクレゾールノボラック型、グリシジルアミン型、パラアミノフェノール型、トリスフェノールメタン型、テトラフェニルエタン型、ジシクロペンタジエン型、四官能ナフタレン型を挙げることが出来る。
【００４４】
エポキシ樹脂のエポキシ当量は、３００ｇ／ｅｑ以下である必要がある。好ましくは、２６０ｇ／ｅｑ以下であり、より好ましくは、２２０ｇ／ｅｑ以下である。
【００４５】
上記条件を満たすエポキシ樹脂の例としては、三菱化学製の多官能タイプのエポキシ樹脂（グレード：１５２、１５４、１５７Ｓ７０、１０３１Ｓ、１０３２Ｈ６０、６０４、６３０など）を挙げることが出来る。なお、「多官能タイプのエポキシ樹脂」とは、分子中に２個よりも多いエポキシ基を有するエポキシ樹脂を意味する。
【００４６】
（３）フィラー（Ａ）
接着剤層２の形成に使用される樹脂組成物は、必要に応じてＢＥＴ法による比表面積（ｍ2／ｇ）が９０以上であるフィラー（Ａ）を上記非晶性樹脂１００質量部に対して０．３質量部以上１０質量部以下含んでいてもよい。ＢＥＴ法による比表面積（ｍ2／ｇ）が９０以上であるフィラー（Ａ）を塗料に添加することにより、樹脂組成物の粘度を高くすることが出来る。０．３質量部より少ないと、樹脂組成物の粘度の増粘効果が得られず、特に接着剤層２を厚めにする際に安定した樹脂組成物の塗布が出来なくなる場合がある。１０質量部よりも多いと、樹脂組成物の粘度が著しく上昇し、かえって加工性が悪くなる。
【００４７】
上記を満たすフィラー（Ａ）の例としては、合成シリカであるＥＶＯＮＩＫ製のＡＥＲＯＳＩＬ（登録商標）シリーズ、旭化成ワッカーシリコーン製のＨＤＫ（登録商標）シリーズを挙げることが出来る。
【００４８】
（４）フィラー（Ｂ）
さらに、接着剤層２の形成に使用される樹脂組成物は、必要に応じてレーザー回折法による平均粒径（メジアン径）が１μｍ以上１０μｍ以下のフィラー（Ｂ）を上記非晶性樹脂１００質量部に対して５質量部以上１５０質量部以下の配合割合で含むことが出来る。
【００４９】
接着フィルム１０、２０の接着剤層２に、フィラー（Ｂ）が含有されている場合、接着剤層２の表面の滑り性が良く、接着フィルム１０、２０を形成するときの接着フィルム１０、２０の巻き取り時に空気を抱き込みにくくできるため、接着フィルム１０、２０のハンドリング性が良くなる。フィラー（Ｂ）を添加しない場合、接着フィルム１０、２０の接着剤層２の表面にセパレーターとなるフィルムを施し、接着剤層２の表面の滑り性を確保することもできる。
【００５０】
樹脂フィルム１として不燃性のポリイミドフィルムを用いる場合、接着剤層２に難燃性を付与する必要はないが、ポリイミド以外の樹脂フィルムを適用する場合、接着剤層２に難燃性を持たせることが必要となる。すなわち、フィラー（Ｂ）として、難燃剤を添加し、接着フィルム１０、２０に難燃性を付与することも可能である。
【００５１】
難燃剤を用いる場合、難燃性が特に高い、塩素系難燃剤、臭素系難燃剤、三酸化アンチモン、金属水酸化物、メラミンシアヌレート、リン系難燃剤の単体、又はこれらの組み合わせを用いると、少ない添加量で高い難燃性を付与できる。
【００５２】
接着剤層２の形成に用いられる接着剤塗料中の難燃剤は、樹脂フィルムに接着剤塗料を塗布する前工程で接着剤塗料の保管中に沈降しやすい傾向があるため、接着剤塗料の保管時に難燃剤の沈降が遅くポットライフが長いものが望まれる。かかる作用を実現するために、難燃剤として、その比重がベース樹脂である非晶性樹脂の比重に近いものと選定することが望ましい。非晶性樹脂として、飽和ポリエステル樹脂及びポリエステルウレタン樹脂を用いる場合、その比重は、１．１〜１．３程度であることを考慮すると、接着剤塗料中で沈殿しない為には、難燃剤の比重は、１．５以下１．０以上であることが望ましい。
【００５３】
また、難燃剤の粒子径が大きいと接着フィルム及びこれを用いる配線部品の機械的特性を損なうおそれがある。そのため、レーザー回折・散乱法による粒度分布測定による平均粒子径(d50)が5μm以下のものを用いることが望ましい。このような難燃剤として、Ｃｌａｒｉａｎｔ製のＥｘｏｌｉｔ ＯＰ９００シリーズを挙げることが出来る。
【００５４】
また、高い難燃性を付与するために多量の難燃剤を添加すると難燃剤のもつ隠蔽性により、接着フィルムの透明性が失われるおそれがある。外側から配線部品内部の異常を発見する観点から、透明性を有することが望ましい。そのため、非晶性樹脂及びエポキシ樹脂は透明なものを使用することが望ましく、難燃剤も透明性の高いものが望ましい。このような難燃剤として、例えば、ジエチルホスフィン酸アルミニウムを用いることができる。ここに「透明」には、外側から配線部品内部の異常を発見することができる作用を実現することができうる限りにおいて半透明のようなものを含む。
【００５５】
（５）層厚
樹脂フィルム１上に形成する接着剤層２の厚さは、使用する導体の厚さに応じて変えるが、１２μｍ〜７５μｍが好ましく、１８μｍ〜５０μｍがより好ましい。１２μｍ以上であると、導体の周囲を隙間なく埋めることができ、７５μｍ以下であると、ラミネート時の接着剤のはみ出すことがない。さらにウェットコーティングも良好である。
【００５６】
（製造方法）
接着フィルム１０、２０は、基材となる樹脂フィルム１の片面あるいは両面にウェットコーティングにより接着剤層２を形成することにより作成される。具体的には以下の通りである。
（１）前述の非晶性樹脂を溶媒に溶かし、前述のエポキシ樹脂を添加して接着剤塗料を得る。必要に応じ、フィラー（Ａ）、フィラー（Ｂ）、難燃剤、酸化防止剤、着色剤、銅害防止剤、レべリング剤等を添加する。
（２）この接着剤塗料を樹脂フィルム１上に塗布、乾燥し、接着剤層２を形成させて、接着フィルム１０または２０を作製する。なお、接着フィルム１０、２０を加熱すると、カルボキシル基とエポキシ基が反応し、架橋構造が形成される。
【００５７】
本発明の実施の形態に用いる接着フィルム１０、２０は、加熱によりカルボキシル基とエポキシ基が反応し、架橋構造が形成される。この架橋構造により、高温環境下でも接着剤層が流動し難くなる。
【００５８】
また、本発明の実施の形態に用いる接着フィルム１０、２０は、カルボキシル基とエポキシ基の反応が室温環境下では、ほとんど進まないため、室温環境下において長期（例えば１か月程度）保存することが可能となる。すなわち、接着フィルムの保存性が短いということがない。
【００５９】
また、本発明の実施の形態に用いる接着フィルム１０、２０は、冷蔵保存することにより長期（例えば６か月程度）保存することが可能となる。
【００６０】
さらに、本発明の実施の形態に用いる接着フィルム１０、２０によれば、ポリオレフィン樹脂を電子線照射により架橋する場合とは異なり、汎用の有機溶媒に溶ける樹脂を採用したため、ウェットコーティングによる高速での接着フィルム１０、２０の作製ができ、生産性が非常に高い。
【００６１】
また、接着剤層２に難燃剤を添加することで、接着フィルム１０、２０に難燃性を付与することができる。
【００６２】
難燃剤の比重が１．５以下のものを用いることにより、樹脂フィルムに接着剤塗料を塗布する前工程における接着剤塗料の保管時に難燃剤の沈降が遅くポットライフが長くすることができる。
【００６３】
非晶性樹脂及びエポキシ樹脂として透明なものを使用し、難燃剤としてジエチルホスフィン酸アルミニウムを用いることにより、接着フィルムの透明性を確保でき、外側から異常を発見することができる。
【００６４】
上述した片面接着フィルム１０、両面接着フィルム２０を、バスバーまたは積層バスバーの絶縁体として用いることにより、高温環境下での使用に耐えるバスバーまたは積層バスバーを得ることができる。
【００６５】
〔フラット配線材〕
図５は本発明の実施の形態に係るバスバーの一例を示す断面図、図６は本発明の実施の形態に係る積層バスバーの一例を示す断面図である。以下、本発明の一実施形態を図面を参照して説明する。
【００６６】
図５に示される本発明の実施の形態に係るバスバー５０は、導体３の両面に片面接着フィルム１０を接着したものである。
【００６７】
図６に示される本発明の実施の形態に係る積層バスバー６０は、下層導体４の上に上層導体５が積層され、導体が積層されている部分の導体間に配置した両面接着フィルム２０により、下層導体４及び上層導体５を接着したものである。下層導体４及び上層導体５の端面付近には、絶縁のため片面接着フィルム１０が接着されている。
【００６８】
前述の通り、片面接着フィルム１０は、樹脂フィルム１の片面に接着剤層２を備え、また、接着フィルム２０は、樹脂フィルム１の両面に接着剤層２を備えており、この接着剤層２が導体３に接着される。
【００６９】
接着剤層２は、非晶性樹脂が有するカルボキシル基とエポキシ樹脂が有するエポキシ基との反応からなる架橋構造を有し、ＪＩＳ  Ｋ７１９６によって得られるＴＭＡ曲線（ただし、検出棒の先端の圧子の直径が０．５ｍｍ、荷重が０．５Ｎ、昇温速度が５℃／分）において、２００℃のときに接着剤層２の厚さに対して上記検出棒が侵入する割合が５０％以内である。上記検出棒が侵入する割合は、４０％以内であることが好ましく、３０％以内であることがより好ましく、２５％以内であることが更に好ましい。
【００７０】
なお、本実施の形態においては、片面接着フィルム１０及び両面接着フィルム２０として、本発明の実施の形態に係る前述の接着フィルム１０及び両面接着フィルム２０とを用いているが、接着剤層２が上記架橋構造を有し、上記条件における検出棒が侵入する割合が５０％以内であれば、これに限られない。
【００７１】
接着剤層２の上記架橋構造は、バスバー５０、積層バスバーの製造工程における加熱によりカルボキシル基とエポキシ基が反応して形成される。
【００７２】
導体３の材質としては、銅、軟銅、銀、アルミニウムなどが挙げられる。また、耐熱性を向上させるため、これらの表面には錫めっき、ニッケルめっき、銀めっき、金めっきなどが施されていても良く、導体が銅の場合は接着剤へ銅が拡散するのを防止するためニッケルめっきを施すことが好ましい。
【００７３】
バスバーは、２枚の片面接着フィルム１０の接着剤層２の間に、導体３を挟み込み、ラミネート加工により一体化することで製造できる。積層バスバーは、樹脂フィルム１の両面に接着剤層２を備えた両面接着フィルムを積層する導体の間に配置すると共に、積層された導体及び両面接着フィルムを挟み込むように片面接着フィルムで挟み込み、これをラミネート加工により一体化することにより製造することができる。
【実施例】
【００７４】
以下に、本発明を実施例に基づいて更に詳しく説明するが、本発明はこれらに限定されるものではない。
【００７５】
（１）接着剤塗料の調製
実施例１〜４及び比較例１〜４については、１５０質量部の溶媒に１００質量部の表１〜２に記載のベース樹脂（非晶性樹脂）を溶解させた。その後、所定の組成で表１〜２に記載の各成分を添加し、粘度が高すぎる場合は溶媒を追加し、接着剤塗料を調製した。但し、実施例２〜４について、下記（３）のＴＭＡ耐久性評価用接着フィルムの作製に用いる接着剤塗料には、フィラー（Ａ）及びフィラー（Ｂ）を添加しなかった。また、実施例５〜９及び比較例５及び６については、３００質量部の溶媒に１００質量部の表３〜４に記載のベース樹脂（非晶性樹脂）を溶解させた。その後、所定の組成で表３〜４に記載の各成分を添加し、粘度が高すぎる場合は溶媒を追加し、接着剤塗料を調製した。溶媒としては、メチルエチルケトンとトルエンを単独で、もしくはこれらを任意の割合で混合して用いた。
【００７６】
（２）接着フィルムの作製
樹脂フィルム上に上記（１）で調製した接着剤塗料を滴下し、所定のギャップを有するアプリケーターを用いて塗布した。熱風オーブンを用いて、１００〜１３０℃の温度で１０分乾燥し、接着剤層を形成させ、接着フィルムを作製した。乾燥温度は、メチルエチルケトンとトルエンの割合に応じ、選択した。
【００７７】
（３）ＴＭＡによる接着剤層の軟化挙動評価（ＴＭＡ耐久性）
（２）で作製した接着フィルムを熱風オーブンで、１４５℃で１８０分加熱することで架橋させ、ＴＭＡ耐久性評価用接着フィルムを作製した。尚、樹脂フィルムとしてＰＥＴフィルムを用いる実施例５〜７及び比較例５及び６については、１２０℃で８時間加熱することで架橋させた。接着フィルムの軟化温度を測る手法として、日本工業規格にて、ＪＩＳ  Ｋ７１９６「熱可塑性プラスチックフィルム及びシートの熱機械分析による軟化温度試験方法」が規定されている。これに準拠し、接着フィルムの評価を行った。
【００７８】
なお、後述する図３〜４に示すＴＭＡ耐久性の測定例において、接着フィルムの接着剤層は、実施例２〜４と同様に、フィラー（Ａ）、フィラー（Ｂ）を添加せず、ベース樹脂とエポキシ樹脂のみで構成された樹脂組成物を用いた。フィラー（Ａ）やフィラー（Ｂ）が樹脂組成物に存在するサンプルでＴＭＡ耐久性を評価することもできるが、フィラー（Ａ）やフィラー（Ｂ）が樹脂組成物に存在することで検出棒（プローブ）が侵入しにくくなると考えられるため、これらを含有しないサンプル、すなわち、最も過酷な条件（プローブが最も侵入しやすい条件）のサンプルでＴＭＡ耐久性を評価することとした。当該サンプルにてプローブの侵入量が５０％以内であれば、フィラー（Ａ）やフィラー（Ｂ）を含有させてもプローブの侵入量は５０％以内となる。
【００７９】
装置はＲｉｇａｋｕ社製Ｔｈｅｒｍｏ  ＥＶＯ  IIを用い、針入モードのＴＭＡ曲線（横軸に温度、縦軸に変形量）で評価した。検出棒（プローブ）の先端の圧子の直径は０．５ｍｍ、荷重は０．５Ｎ、昇温速度は５℃／分とした。測定温度は、室温から２００℃までとした。
【００８０】
接着剤層が架橋されていない接着フィルムの測定では、非晶性樹脂のガラス転移温度を超えると急激に接着剤層の軟化が進み、接着剤の厚さまでプローブが侵入し、接着剤層を貫通した。測定例を図３に示す。
【００８１】
図３は、接着剤層の厚さが３０μｍで架橋していない接着フィルムのＴＭＡ曲線を示したものである。縦軸は、プローブの侵入量（μｍ）、横軸は、温度（℃）である。６０℃を超えたところから軟化が進み、１３０℃付近で侵入量が３０μｍに到達し、貫通していることが分かる。
【００８２】
一方、接着剤層が架橋されている接着フィルムの測定では、非晶性樹脂のガラス転移温度を超えて軟化しても、接着剤層の厚さまでプローブは侵入せず、接着剤層を貫通することは無かった。測定例を図４に示す。
【００８３】
図４は、接着剤層の厚さが３０μｍで架橋した接着フィルムのＴＭＡ曲線を示したものである。縦軸及び横軸は図３と同じである。最大で２μｍほどプローブが接着剤層へ侵入しているが、温度が上がって行っても侵入する量がほとんど変化していないことが分かる。これは、架橋により、接着剤層のベース樹脂が流動しにくくなったためである。
【００８４】
架橋した接着フィルムの接着剤層の厚さに対して、ＴＭＡで２００℃まで測定した際にプローブが侵入した割合をＴＭＡ耐久性として評価した。２００℃において、プローブが侵入した割合が、５０％以内のものは○（合格）、５０％を超えたものは×（不合格）とした。評価結果を表１及び表２に示す。
【００８５】
（４）塗料の保存性評価
実施例５〜９及び比較例５及び６については、接着剤塗料に難燃剤を分散した後、この接着剤塗料をガラス容器に封入し、室温で８時間静置後の難燃剤の沈降を評価した。難燃剤の著しい沈降が認められなかったものを合格（○）とした。著しい沈降がみとめられたものを不合格（×）とした。
【００８６】
（５）透明性評価
実施例５〜９及び比較例５及び６については、作製した接着フィルムの光透過率を評価した。透過率３０％以上を合格（○）とした。透過率３０％未満を不合格（×）とした。
【００８７】
（６）難燃性評価
実施例５〜９及び比較例５及び６については、その難燃性をＵＬ９４ＶＴＭにより評価した。ＶＴＭ−２を満たしたものを合格（○）とした。満たさなかったものを不合格（×）とした。
【００８８】
（７）導体の準備
厚さ０．１ｍｍ、幅１０ｍｍの平角状の銅からなる導体の表面に０.１μｍのＮｉ（ニッケル）めっき層を電気めっきにより形成させた。このめっきで被覆された導体をＵＶオゾン処理で５分洗浄した。
【００８９】
（８）初期サンプルと耐熱性評価サンプルの作製
上記（２）で作製した接着フィルムの接着剤層上に上記（７）で得た導体を複数並べ、１６０℃、１ＭＰａの条件で３０秒加圧し接着させ貼り合せた。さらに、熱風オーブンで、１４５℃で１８０分加熱することで架橋させ、初期サンプルを作製した。また、初期サンプルを１８０℃で４００時間、熱老化したものを耐熱性評価サンプルとした。
【００９０】
（９）初期接着力、耐熱接着力の評価
上記（８）で作製したサンプルの導体と接着フィルム間の接着力を１８０°剥離試験で評価した。測定条件は、２３℃、ＲＨ５０％の環境下で、引張速度５０ｍｍ／分で行った。初期サンプルの接着力は、０．７Ｎ／ｍｍ以上を○（合格）、０．７Ｎ／ｍｍ未満を×（不合格）とした。実施例１〜４及び比較例１〜４については、耐熱接着力の評価を実施した。耐熱性評価サンプルの接着力は、０．５Ｎ／ｍｍ以上を○（合格）、０．５Ｎ／ｍｍ未満を×（不合格）とした。評価結果を表１及び表２に示す。
【００９１】
（使用した材料）
＜ベース樹脂（非晶性樹脂）＞
・バイロン（登録商標）ＧＫ１５０（東洋紡製）〔溶媒可溶性、ガラス転移温度：２０℃、分子量：１３，０００、酸価：５ＫＯＨｍｇ／ｇ〕
・バイロン（登録商標）ＵＲ３５００（東洋紡製）〔溶媒可溶性、ガラス転移温度：１０℃、分子量：４０，０００、酸価：３５ＫＯＨｍｇ／ｇ〕
・バイロン（登録商標）５００（東洋紡製）〔溶媒可溶性、ガラス転移温度：４℃、分子量：２３，０００、酸価：２ＫＯＨｍｇ／ｇ未満〕
・バイロン（登録商標）ＧＫ８９０（東洋紡製）〔溶媒可溶性、ガラス転移温度：１７℃、分子量：１１，０００、酸価：５ＫＯＨｍｇ／ｇ〕
【００９２】
＜エポキシ樹脂＞
・１０３２Ｈ６０（多官能タイプ）（三菱化学製）〔トリスフェノールメタン型エポキシ樹脂、エポキシ当量：１６３〜１７５ｇ／ｅｑ〕
・１０３１Ｓ（多官能タイプ）（三菱化学製）〔テトラフェニルエタン型エポキシ樹脂、エポキシ当量：１８０〜２２０ｇ／ｅｑ〕
・１５４（多官能タイプ）（三菱化学製）〔フェノールノボラック型エポキシ樹脂、エポキシ当量：１７６〜１８０ｇ／ｅｑ〕
・１００１（２官能タイプ）（三菱化学製）〔ビスフェノールＡ型エポキシ樹脂、エポキシ当量：４５０〜５００ｇ／ｅｑ〕
ここで、「２官能タイプ」とは、エポキシ樹脂が２個のエポキシ基を有することを意味する。
【００９３】
＜フィラー（Ａ）＞
・疎水性フュームドシリカであるＡＥＲＯＳＩＬ（登録商標）Ｒ９７２（ＥＶＯＮＩＫ製）〔ＢＥＴ比表面積：１１０ｍ2／ｇ〕
＜フィラー（Ｂ）＞
・臭素系難燃剤であるＳＡＹＴＥＸ（登録商標）８０１０（ＡＬＢＥＭＡＲＬＥ製）〔平均粒径：５．６μｍ〕
・リン系難燃剤であるＥｘｏｌｉｔ  ＯＰ９３０  （Ｃｌａｒｉａｎｔ製）〔平均粒径（ｄ５０）：３μｍ、比重１．３５〕
・リン系難燃剤であるＥｘｏｌｉｔ  ＯＰ９３５  （Ｃｌａｒｉａｎｔ製）〔平均粒径（ｄ５０）：３．５μｍ、比重１．３５〕
・臭素系難燃剤であるＳａｙｔｅｘ８０１０（Ａｌｂｅｍａｒｌｅ製）〔平均粒径：３．５μｍ、比重３．２５〕
・金属水酸化物系難燃剤であるキスマ５Ａ（協和化学工業製）〔平均粒径：０．９４μｍ、比重２．３〕
・窒素系難燃剤であるＭＣ−２０１０Ｎ（堺化学工業製）〔平均粒径：３μｍ、比重１．７〕
【００９４】
＜樹脂フィルム＞
・ポリイミドフィルムであるカプトン（登録商標）１００Ｖ（東レ・デュポン製）
・ポリエチレンナフタレートフィルムであるテオネックス（登録商標）Ｑ８３（帝人デュポンフィルム製）
・ポリエチレンテレフタレートであるルミラー（登録商標）Ｓ１０（東レ製）
【００９５】
【表１】
2019087471.tif 000003
【００９６】
【表２】
2019087471.tif 000004
【００９７】
【表３】
2019087471.tif 000005
【００９８】
【表４】
2019087471.tif 000006
【００９９】
実施例１〜４は、ＴＭＡ耐久性、初期接着力、耐熱接着力において、いずれも良好な結果を得られた。また、実施例５〜９は、塗料保存性、初期接着力、難燃性、透明性、ＴＭＡ耐久性いずれも良好な結果を得られた。
【０１００】
特に、実施例１〜９では、ＴＭＡ耐久性が良好である（つまり、２００℃におけるプローブの侵入割合が５０％以内である）ため、実施例１〜９で作製したサンプルを、接着剤層の軟化温度を超える高温環境下に置いた場合においても接着剤層が流動しにくいことが分かる。よって、特に積層バスバーに用いた場合は、接着剤層がうすくなったり、導体が浮いたりして積層した導体の位置が変化したりしにくくすることができる。
【０１０１】
比較例１、２及び６は、エポキシ樹脂を使用しない例である。架橋構造が導入されないため、ＴＭＡ耐久性が足りない。
比較例３は、エポキシ当量が、３００ｇ／ｅｑを超える２官能エポキシ樹脂を用いた例である。架橋構造が少ないため、ＴＭＡ耐久性が足りない。
比較例４及び５は、酸価が５ＫＯＨｍｇ／ｇ未満の非晶性樹脂を用いた例である。架橋構造が少ないため、ＴＭＡ耐久性が足りない。
すなわち、比較例１〜６では、ＴＭＡ耐久性が不足している（つまり、２００℃におけるプローブの侵入割合が５０％を超えている）ため、比較例１〜６で作製したサンプルを接着剤層の軟化温度を超える高温環境下に置いた場合において、接着剤層が流動しやすいことが分かる。よって、積層バスバーに用いた場合は、接着剤層がうすくなったり、端子部の導体が浮いたりして積層した導体の位置が変化したりしてしまう。
【０１０２】
なお、本発明は、上記実施の形態及び実施例に限定されず種々に変形実施が可能である。例えば、接着フィルム１０、２０は、接着剤層２に加えて別の接着剤層等を有していても良い。
【符号の説明】
【０１０３】
１：樹脂フィルム、２：接着剤層、３：導体
１０：片面接着フィルム、２０：両面接着フィルム
５０：バスバー、６０：積層バスバー
【図１】
2019087471.tif 000007
【図２】
2019087471.tif 000008
【図３】
2019087471.tif 000009
【図４】
2019087471.tif 000010
【図５】
2019087471.tif 000011
【図６】
2019087471.tif 000012